МИНЕРАЛЬНАЯ КОМПОЗИЦИЯ ДЛЯ ПРИМЕНЕНИЯ ГЛАВНЫМ ОБРАЗОМ В НАПОЛНИТЕЛЯХ БУМАГИ И ПОКРЫТИЯХ, НАНОСИМЫХ НА БУМАГУ ИЛИ ПЛАСТИК

3
1. Минеральная композиция, содержащая минеральные частицы, где указанные минеральные частицы, если они плотно спрессованы в виде пласта, имеют определяемый по объему средний диаметр пор от 0,01 до 0,04 мкм и имеют внедренный общий удельный объем пор 0,1-0,3 см/г.
2. Минеральная композиция по п.1, где указанные минеральные частицы, если они плотно спрессованы в виде пласта, имеют мономодальное распределение пор по диаметрам.
3. Минеральная композиция по п.2, где указанные минеральные частицы, если они плотно спрессованы в виде пласта, имеют определяемую по объему полидисперсность размеров пор, выраженную как полная ширина на максимальной высоте (FWMH), в диапазоне от 0,01 до 0,03 мкм.
4. Минеральная композиция по п.1, где указанные минеральные частицы, если они плотно спрессованы в виде пласта, имеют би- или мультимодальное распределение пор по диаметрам.
5. Минеральная композиция по любому из пп. 1-4, где указанные минеральные частицы содержат карбонат кальция, главным образом выбранный из природного карбоната кальция и осажденного карбоната кальция или их смесей.
6. Минеральная композиция по любому из пп. 1-4, где состав на основе минеральной композиции выбран из группы, включающей кроющую композицию, наполнитель, поверхностный наполнитель и минеральную суспензию.
3
7. Субстрат, содержащий минеральную композицию, которая включает минеральные частицы, где указанные минеральные частицы, если они плотно спрессованы в виде пласта, имеют определяемый по объему средний диаметр пор от 0,01 до 0,04 мкм и имеют общий внедренный удельный объем пор 0,1-0,3 см/г.
8. Субстрат по п. 7, содержащий один или несколько составов на основе минеральных композиций, где указанный состав выбран из группы, включающей кроющую композицию, наполнитель, поверхностный наполнитель и минеральную суспензию или их смеси.
9. Субстрат по любому из пп. 7-8, где указанный субстрат выбран из группы, включающей бумагу, картон, пластик, ткань, дерево, металл, бетон или мазь.
3
10. Способ получения мелкодисперсной фракции минеральных частиц из сырья, где мелкодисперсная фракция минеральных частиц, если она плотно спрессована в виде пласта, имеет определяемый по объему средний диаметр пор от 0,01 до 0,04 мкм и имеет внедренный общий удельный объем пор 0,1-0,3 см/г, где способ включает:
- подачу сырья на измельчающее устройство, производящее первый измельченный загружаемый материал,
- загрузку первого измельченного загружаемого материала в тарельчатый сепаратор, производящий две фракции минеральных частиц, одна из которых представляет собой мелкодисперсную фракцию минеральных частиц, а вторая представляет собой грубую фракцию минеральных частиц,
- загрузку части или всей грубой фракции минеральных частиц на измельчающее устройство и/или в тарельчатый сепаратор и/или удаление части или всей грубой фракции минеральных частиц.
3
11. Способ получения мелкодисперсной фракции минеральных частиц по п. 10, где мелкодисперсная фракция минеральных частиц, если она плотно спрессована в виде пласта, имеет определяемый по объему средний диаметр пор от 0,01 до 0,04 мкм и имеет внедренный общий удельный объем пор 0,1-0,3 см/г, где способ включает:
- подачу сырья на измельчающее устройство, производящее первый измельченный загружаемый материал;
- загрузка первого измельченного загружаемого материала в тарельчатый сепаратор, производящий две фракции минеральных частиц, одна из которых представляет собой мелкодисперсную фракцию минеральных частиц, а вторая представляет собой грубую фракцию минеральных частиц, где первый измельченный загружаемый материал имеет содержание твердых частиц в диапазоне 20-80% масс., предпочтительно в диапазоне 30-75% масс., более предпочтительно в диапазоне 38-70% масс.
3
12. Способ получения мелкодисперсной фракции минеральных частиц, где мелкодисперсная фракция минеральных частиц, если она плотно спрессована в виде пласта, имеет определяемый по объему средний диаметр пор от 0,01 до 0,04 мкм и имеет внедренный общий удельный объем пор 0,1-0,3 см/г, где способ включает:
- подачу сырья на одно или более измельчающих устройств для сухой и/или влажной обработки, производящих указанную мелкодисперсную фракцию минеральных частиц за одну или несколько стадий измельчения.
13. Способ по любому из п.п. 10-12, где указанный способ работает в непрерывном режиме.
14. Способ по любому из пп. 10-12, где указанная мелкодисперсная фракция минеральных частиц, если она плотно спрессована в виде пласта, имеет мономодальное распределение пор по диаметрам.
15. Способ по п. 14, где указанная мелкодисперсная фракция минеральных частиц, если она плотно спрессована в виде пласта, имеет определяемую по объему полидисперсность размера пор, выраженную как полная ширина на максимальной высоте (FWMH), в диапазоне от 0,01 до 0,03 мкм.
16. Способ по любому из предшествующих пп. 10-12, где указанная мелкодисперсная фракция минеральных частиц, если она плотно спрессована в виде пласта, имеет би- или мультимодальное распределение пор по диаметрам.
17. Применение минеральной композиции по любому из пп. 1-6 в приложениях, связанных с бумагой, таких как производство бумаги, покрытие для бумаги, наружное покрытие бумаги для струйной печати, офсетная печать.
18. Применение минеральной композиции по любому из пп. 1-6 в приложениях, связанных с тканями и картоном.
19. Применение минеральной композиции по любому из пп. 1-6 в приложениях, связанных с деревом, металлом, бетоном и мазями.